ПЛЕНКА, СОДЕРЖАЩАЯ АЛЬГИНАТНУЮ МЕМБРАНУ, И СПОСОБ ЕЕ ПОЛУЧЕНИЯ

1. Пленка, содержащая по меньшей мере одну альгинатную мембрану, состоящая из пленки-носителя, которая поглощает жидкость, и по меньшей мере одной альгинатной мембраны, при этом пленка-носитель является носителем, который поглощает жидкость;
альгинатная мембрана является мембраной, состоящей из гидрогельного комплекса и имеющей сетчатую структуру, образованной посредством реакции поперечного сшивания, происходящей между по меньшей мере одним слоем альгинатного раствора, нанесенным по меньшей мере на одну поверхность пленки-носителя, и по меньшей мере одним слоем водного раствора соли, нанесенным по меньшей мере на одну поверхность пленки-носителя; альгинатный раствор содержит некоторый весовой процент альгината, такого как альгинат натрия или альгинат калия, тогда как водный раствор соли содержит некоторый весовой процент ионов двухвалентного металла; слой альгинатного раствора и слой водного раствора соли наносятся на поверхность пленки-носителя посредством двух отдельных непрерывных процессов нанесения покрытия; реакция поперечного сшивания, происходящая между альгинатом, содержащимся в альгинатном растворе, и ионами двухвалентного металла, содержащимися в водном растворе соли, осуществляемая на или внутри поверхности пленки-носителя, приводит к образованию альгинатной мембраны.
2. Пленка по п.1, отличающаяся тем, что пленка-носитель является нетканым материалом, текстильным изделием, пленкой из пористого губчатого материала или пластмассовой пленкой.
3. Пленка по п.1, отличающаяся тем, что пленка-носитель сделана из синтетических волокон, натуральных волокон, высокомолекулярных полимеров или их сочетаний.
4. Пленка по п.3, отличающаяся тем, что синтетические волокна включают в себя полиэтилентерефталат (ПЭТ), нейлон, акриловые волокна, полипропилен (ПП) и полимолочную кислоту (PLA).
5. Пленка по п.3, отличающаяся тем, что натуральные волокна включают в себя хлопок, лен, шерсть и шелк.
6. Пленка по п.1, отличающаяся тем, что весовое содержание альгината натрия или альгината калия в альгинатном растворе составляет от 0,01 до 20 вес. %.
7. Пленка по п.1, отличающаяся тем, что весовое содержание альгината натрия или альгината калия в альгинатном растворе составляет от 1 до 5 вес. %.
8. Пленка по п.1, отличающаяся тем, что водный раствор соли, содержащий некоторый весовой процент ионов двухвалентного металла, включает раствор лактата кальция, раствор хлорида кальция, раствор глюконата кальция, раствор полиглутамата кальция, раствор карбоната кальция и раствор сульфата кальция.
9. Пленка по п.1, отличающаяся тем, что весовое содержание ионов двухвалентного металла составляет от 0,01 до 50 вес. %.
10. Пленка по п.1, отличающаяся тем, что весовое содержание ионов двухвалентного металла составляет от 1 до 10 вес. %.
11. Пленка по п.1, отличающаяся тем, что если поверхность пленки-носителя шероховатая, альгинатная мембрана составляет одно целое с пленкой-носителем.
12. Пленка по п.1, отличающаяся тем, что если поверхность пленки-носителя гладкая, альгинатная мембрана отделяется от пленки носителя.
13. Пленка по п.1, отличающаяся тем, что альгинатный раствор содержит добавки, включающие питательные вещества, эссенции и растворы лекарственных препаратов, используемые в косметических средствах, или пигменты.
14. Способ получения пленки, содержащей по меньшей мере одну альгинатную мембрану, включающий следующие стадии:
(a) подготовка пленки-носителя, которая поглощает жидкость, альгинатного раствора, содержащего некоторый весовой процент альгината натрия или альгината калия, и водного раствора соли, содержащего некоторый весовой процент ионов двухвалентного металла;
(b) использование по меньшей мере двух отдельных непрерывных процессов соответственно для нанесения слоя альгинатного раствора и слоя водного раствора соли на пленку-носитель;
(c) поперечное сшивание альгината, содержащегося в альгинатном растворе, ионами двухвалентного металла, содержащимися в водном растворе соли, на поверхности пленки-носителя с целью получения альгинатной мембраны, которая является мембраной, состоящей из гидрогельного комплекса и имеющей сетчатую структуру, образуемой на поверхности пленки-носителя или проникающей внутрь поверхности пленки-носителя.
15. Способ по п.14, отличающийся тем, что пленка-носитель является нетканым материалом, текстильным изделием, пленкой из пористого губчатого материала или пластмассовой пленкой.
16. Способ по п.14, отличающийся тем, что пленка-носитель сделана из синтетических волокон, натуральных волокон, высокомолекулярных полимеров или их сочетаний.
17. Способ по п.14, отличающийся тем, что синтетические волокна включают полиэтилентерефталат (ПЭТ), нейлон, акриловые волокна, полипропилен (ПП) и полимолочную кислоту (PLA).
18. Способ по п.14, отличающийся тем, что натуральные волокна включают хлопок, лен, шерсть и шелк.
19. Способ по п.14, отличающийся тем, что весовое содержание альгината натрия или альгината калия в альгинатном растворе составляет от 0,01 до 20 вес. %.
20. Способ по п.14, отличающийся тем, что весовое содержание альгината натрия или альгината калия в альгинатном растворе составляет от 1 до 5 вес. %.
21. Способ по п.14, отличающийся тем, что водный раствор соли, содержащий некоторый весовой процент ионов двухвалентного металла, включает раствор лактата кальция, раствор хлорида кальция, раствор глюконата кальция, раствор полиглутамата кальция, раствор карбоната кальция и раствор сульфата кальция.
22. Способ по п.14, отличающийся тем, что весовое содержание ионов двухвалентного металла составляет от 0,01 до 50 вес. %.
23. Способ по п.14, отличающийся тем, что весовое содержание ионов двухвалентного металла составляет от 1 до 10 вес. %.
24. Способ по п.14, отличающийся тем, что если поверхность пленки-носителя шероховатая, альгинатная мембрана составляет одно целое с пленкой-носителем.
25. Способ по п.14, отличающийся тем, что если поверхность пленки-носителя гладкая, альгинатная мембрана отделяется от пленки носителя.
26. Способ по п.14, отличающийся тем, что на стадии (b), по меньшей мере на одну поверхность пленки-носителя сначала наносят слой альгинатного раствора, а затем на слой альгинатного раствора наносят слой водного раствора соли.
27. Способ по п.14, отличающийся тем, что на стадии (b), по меньшей мере на одну поверхность пленки-носителя сначала наносят слой водного раствора соли, а затем на слой водного раствора соли наносят слой альгинатного раствора.
28. Способ по п.14, отличающийся тем, что на стадии (b), первое нанесение осуществляют посредством погружения, а последующее посредством распыления.
29. Способ по п.14, отличающийся тем, что после завершения поперечного сшивания на стадии (c), способ дополнительно содержит стадию, на которой осуществляют процесс распыления альгинатного раствора и процесс распыления водного раствора соли на поверхность пленки-носителя для поперечного сшивания и увеличения толщины альгинатной мембраны.
30. Способ по п.14, отличающийся тем, что альгинатный раствор содержит добавки, включающие питательные вещества, эссенции и растворы лекарственных препаратов, используемые в косметических средствах, или пигменты.